FR 3144407 A1 20240628 FR 2214259 A 20221222 Dispositif microélectronique FET (100) comprenant : - une couche de semi-conducteur (120) dont une première zone (122) forme un canal ; - plusieurs grilles (110) et une couche (112) de diélectrique de grille disposés sur la première zone, les grilles étant distinctes et espacées les unes des autres ; - des espaceurs diélectriques (114) disposés contre des flancs des grilles ; - des régions de source (116) / drain (118) couplées électriquement à la première zone par des deuxièmes zones (124) de la couche active s’étendant entre les régions de source / drain et les espaceurs diélectriques ; dans lequel les deuxièmes zones forment, avec la première zone, une couche continue. Figure pour l’abrégé : Figure 7. DISPOSITIF MICROELECTRONIQUE FET COMPRENANT D’IMPORTANTES SURFACES DE CONTACT ENTRE LE CANAL DE CONDUCTION ET LES REGIONS DE SOURCE ET DRAIN L’invention concerne le domaine des dispositifs microélectroniques appliqués aux technologies CMOS avancées. L’invention porte notamment sur des dispositifs microélectroniques de type FET (« Field-Effect Transistor » en anglais, ou transistor à effet de champ), notamment de type RFET (« Reconfigurable Field-Effect Transistor » en anglais, ou transistor à effet de champ reconfigurable), en particulier à base de matériaux bidimensionnels, ou matériaux 2D, ou oxydes semi-conducteurs, ainsi que la réalisation de tels dispositifs microélectroniques. État de la technique antérieure La miniaturisation de l’électronique est en constante augmentation, mais l’industrie approche désormais de la limite d’échelle pour les matériaux classiques tels que le silicium. Dernièrement, les matériaux 2D sont apparus comme des candidats prometteurs pour une utilisation dans les dispositifs électroniques et optoélectroniques miniaturisés en raison de leurs propriétés uniques et de la très faible épaisseur des couches de ces matériaux qui peuvent être constitués d'une seule couche d'atomes ou de molécules. Le document de K. P. O'Brien et al ., "Advancing 2D Monolayer CMOS Through Contact, Channel and Interface Engineering," 2021 IEEE International Electron Devices Meeting (IEDM) , 2021, pp. 7.1.1-7.1.4, propose de réaliser un transistor MOSFET en intégrant une couche de MoS 2 pour former le canal de conduction. Cette couche est connectée à deux régions de source et drain métalliques à base d’or, de palladium, de TiN, de tungstène ou encore de nickel. La grille arrière est formée par une couche de silicium dopé positionnée en face arrière sous une couche de diélectrique à base de SiO 2 , HfO 2 ou d’Al 2 O 3 . Afin de s’affranchir des contraintes liées au dépôt des matériaux métalliques des régions de source et de drain sur le matériau 2D, il est possible de former ces régions non pas sur la face supérieure de la couche de matériau 2D, mais contre les flancs de la couche de matériau 2D. Cette configuration, appelée « side contact », est toutefois problématique car la surface de contact entre la couche de matériau 2D et les régions de source et de drain est faible, ce qui engendre d’importantes résistances de contact aux interfaces entre la couche de matériau 2D et les régions de source et de drain. Le document US 2022/045176 A1 décrit plusieurs procédés de réalisation de transistors FET de type « gate-last », dans lesquels des portions de silicium servent de support pour le dépôt d’une couche de matériau 2D. Outre les inconvénients liés au fait que les transistors réalisés ont des interfaces canal / source-drain de type « side contact », les portions de silicium utilisées pour déposer le matériau 2D forment une barrière de potentiel à l’interface avec le matériau 2D, ce qui n’est pas favorable car une partie du transport des charges peut s’effectuer dans ces portions de silicium et non dans le matériau 2D. Un but de la présente invention est de proposer un dispositif microélectronique de type FET, en particulier RFET, dont la structure soit compatible avec tout type de matériau semi-conducteur dont les matériaux 2D ou d’autres matériaux de type oxydes semiconducteurs, et ne présentant pas les inconvénients d’une configuration « side contact ». Pour cela, la présente invention propose un dispositif microélectronique FET comprenant au moins : - un substrat ; - une couche de semi-conducteur comprenant au moins une première zone formant un canal de conduction électrique du dispositif microélectronique FET ; - plusieurs grilles de commande électrostatique distinctes, espacées les unes des autres et disposées sur la première zone de la couche de semi-conducteur ; - une couche de diélectrique de grille disposée entre chacune des grilles de commande électrostatique et la première zone de la couche de semi-conducteur ; - des espaceurs diélectriques disposés contre des flancs de chacune des grilles de commande électrostatique ; - des régions de source / drain couplées électriquement à la première zone de la couche de semi-conducteur par des deuxièmes zones de la couche de semi-conducteur, les deuxièmes zones de la couche de semi-conducteur s’étendant entre les régions de source / drain et les espaceurs diélectriques ; et dans lequel les deuxièmes zones de la couche de semi-conducteur ne sont pas disposées directement contre la grille de commande électrostatique et forment, avec la première zone, une couche continue. Le dispositif microélectronique proposé se base sur une architecture de type FET ne comportant pas d’interface de type « side contact » entre le canal et les régions de source / drain grâce aux deuxièmes zones de la couche de semi-conducteur réalisant le couplage électrique entre le canal formé par la première zone de la couche de semi-conducteur et les régions de source / drain. Ces deuxièmes zones de la couche de semi-conducteur, qui s’étendent contre au moins une partie des parois latérales, ou flancs, des régions de source / drain, forment une grande surface de contact avec régions de source / drain, ce qui permet de réduire les résistances de contact des régions de source / drain. Ainsi, le courant électrique circulant dans le canal n’est pas réduit à cause de ces résistances de contact, ce qui ne réduit pas les performances du dispositif. De plus, avec l’architecture proposée, la couche de semi-conducteur peut être réalisée juste avant la réalisation des régions de source / drain ou juste avant le dépôt métallique des régions de source / drain. Ainsi, la couche de semi-conducteur dont la première zone est destinée à former le canal de conduction n’est pas détériorée par les étapes liées à la réalisation des régions de source / drain. Cela est particulièrement avantageux lorsque la couche de semi-conducteur comporte un matériau 2D. En outre, la réalisation d’un tel dispositif ne nécessite pas de conserver des portions de silicium pour déposer la couche de semi-conducteur destinée à former le canal, supprimant ainsi le problème de barrière de potentiel à l’interface avec le matériau de la couche de semi-conducteur. La couche de semi-conducteur peut comporter un matériau bidimensionnel ou tout autre matériau semi-conducteur déposé par MOCVD (« Metal Organic Chemical Vapor Deposition » en anglais, ou dépôt chimique en phase vapeur aux organométalliques), CVD (« Chemical Vapor Deposition » en anglais, ou dépôt chimique en phase valeur) ou ALD (« Atomic Layer Deposition » en anglais, ou dépôt en couche atomique). Dans ce cas, le dispositif microélectronique peut être réalisé avec de très faibles dimensions. De manière avantageuse, le dispositif microélectronique FET peut être tel que : - chacune des régions de source / drain soit disposée dans une cavité comprenant des parois latérales formées au moins par les espaceurs diélectriques et par un matériau diélectrique d’isolation ; - les deuxièmes zones de la couche de semi-conducteur recouvrent au moins une partie des parois des cavités dans lesquelles sont disposées les régions de source / drain. Dans la configuration ci-dessus, les surfaces de contact des régions de source / drain avec la couche de semi-conducteur sont maximisées grâce à l’utilisation de la surface des parois des cavités, et avantageusement l’ensemble de la surface des parois de la cavité, pour former le contact entre les deuxièmes zones de la couche de semi-conducteur et les régions de source / drain, ce qui permet d’avoir de très faibles résistances de contact des régions de source / drain, et donc un plus fort courant parcourant le canal de conduction du dispositif. Le dispositif microélectronique comporte plusieurs grilles de commande électrostatique distinctes, espacées les unes des autres et disposées sur la première zone de la couche active. Dans cette configuration, le dispositif microélectronique comporte une architecture de type « Reconfigurable FET ». Le dispositif microélectronique FET peut comporter en outre au moins une portion diélectrique entourée par la première zone de la couche de semi-conducteur. En variante, la première zone de la couche de semi-conducteur peut ne pas entourer de portion diélectrique. De manière avantageuse, l’invention peut s’appliquer pour la réalisation de composants CMOS pour les nœuds technologiques 5 nm et sub-5nm. L’invention concerne également un procédé de réalisation d’un dispositif microélectronique FET, comprenant au moins : a) réalisation d’au moins une portion de matériau temporaire sur un substrat, puis b) réalisation, au moins sur la portion de matériau temporaire, de plusieurs grilles de commande électrostatique distinctes et espacées les unes des autres, et d’espaceurs diélectriques disposés contre des flancs de chacune des grilles de commande électrostatique, puis c) gravure de la portion de matériau temporaire, puis d) réalisation d’une couche de semi-conducteur comprenant au moins une première zone configurée pour servir de canal de conduction électrique du dispositif microélectronique FET, disposée sous les grilles de commande électrostatique et les espaceurs diélectriques dans au moins un emplacement formé par la gravure de la portion de matériau temporaire, et telle que la couche de semi-conducteur se prolonge, sans discontinuité avec la première zone, en formant des deuxièmes zones couvrant au moins une partie des flancs des espaceurs diélectriques et qui ne sont pas disposées directement contre les grilles de commande électrostatique, puis e) réalisation, sur le substrat, de régions de source / drain couplées électriquement à la première zone de la couche de semi-conducteur par les deuxièmes zones de la couche de semi-conducteur, et telles que les deuxièmes zones de la couche de semi-conducteur s’étendent entre les régions de source / drain et les espaceurs diélectriques. Le procédé peut comporter en outre, avant la mise en œuvre de l’étape c), un dépôt d’un matériau diélectrique d’isolation autour des espaceurs diélectriques, puis une gravure de cavités dans le matériau diélectrique d’isolation telle que les cavités comprennent au moins une paroi latérale formée par l’un des espaceurs diélectriques, et dans lequel : - l’étape d) est mise en œuvre telle que les deuxièmes zones de la couche de semi-conducteur recouvrent au moins une partie des parois latérales des cavités ; - l’étape e) est mise en œuvre telle que chacune des régions de source / drain soit disposée dans une des cavités. Le procédé peut comporter en outre une étape de dépôt d’une couche de diélectrique de grille mise en œuvre : - entre les étapes a) et b), sur la portion de matériau temporaire, les grilles de commande électrostatique étant réalisées ensuite sur la couche de diélectrique de grille, et/ou - entre les étapes c) et d), sous les grilles de commande électrostatique et les espaceurs diélectriques, dans au moins un emplacement formé par la gravure de la portion de matériau temporaire, la couche de semi-conducteur étant réalisée ensuite en recouvrant la couche de diélectrique de grille. L’invention concerne également un procédé de réalisation d’un dispositif microélectronique FET, comprenant au moins : a) réalisation d’au moins une portion de matériau temporaire sur un substrat, puis b) réalisation, au moins sur la portion de matériau temporaire, de plusieurs grilles temporaires distinctes et espacées les unes des autres et d’espaceurs diélectriques disposés contre des flancs de chacune des grilles temporaires, puis c) un dépôt d’un matériau diélectrique d’isolation autour des espaceurs diélectriques, puis d) gravure des grilles temporaires, et réalisation de plusieurs grilles de commande électrostatique à la place des grilles temporaires, les grilles de commande électrostatique étant distinctes et espacées les unes des autres, puis e) gravure de cavités dans le matériau diélectrique d’isolation telle que les cavités comprennent au moins une paroi latérale formée par l’un des espaceurs diélectriques, puis f) gravure de la portion de matériau temporaire, puis g) réalisation d’une couche de semi-conducteur comprenant au moins une première zone configurée pour servir de un canal de conduction électrique du dispositif microélectronique FET, disposée sous les grilles de commande électrostatique et les espaceurs diélectriques dans au moins un emplacement formé par la gravure de la portion de matériau temporaire, et telle que la couche de semi-conducteur se prolonge, sans discontinuité avec la première zone, en formant des deuxièmes zones couvrant au moins une partie des flancs des espaceurs diélectriques et qui ne sont pas disposées directement contre les grilles temporaires, puis h) réalisation, sur le substrat, de régions de source / drain chacune disposée dans une des cavités et couplées électriquement à la première zone de la couche de semi-conducteur par les deuxièmes zones de la couche de semi-conducteur, et telles que des deuxièmes zones de la couche de semi-conducteur s’étendent entre les régions de source / drain et les espaceurs diélectriques. Le procédé peut comporter en outre une étape de dépôt d’une couche de diélectrique de grille mise en œuvre : - lors de l’étape e), sur la première zone de la couche de semi-conducteur, les grilles de commande électrostatique étant réalisées ensuite sur la couche de diélectrique de grille, et/ou - entre les étapes c) et d), sous les grilles temporaires et les espaceurs diélectriques, dans au moins un emplacement formé par la gravure de la portion de matériau temporaire, la couche de semi-conducteur étant réalisée ensuite en recouvrant la couche de diélectrique de grille. Dans l’ensemble du document, les termes « sur » et « sous » sont utilisés sans distinction de l’orientation dans l’espace de l’élément auquel se rapporte ce terme. Par exemple, dans la caractéristique « sur une face du premier substrat », cette face du premier substrat n’est pas nécessairement orientée vers le haut mais peut correspondre à une face orientée selon n’importe quelle direction. En outre, la disposition d’un premier élément sur un deuxième élément doit être comprise comme pouvant correspondre à la disposition du premier élément directement contre le deuxième élément, sans aucun élément intermédiaire entre les premier et deuxième éléments, ou bien comme pouvant correspondre à la disposition du premier élément sur le deuxième élément avec un ou plusieurs éléments intermédiaires disposés entre les premier et deuxième éléments. Dans tout le document, le terme « couche » peut désigner une seule couche ou un empilement de plusieurs couches. Dans l’ensemble du document, l’expression « coupler électriquement » est utilisée pour désigner une liaison électrique pouvant être directe ou pouvant être indirecte (c’est-à-dire réaliser à travers un ou plusieurs éléments électriques intermédiaires). La présente invention sera mieux comprise à la lecture de la description d’exemples de réalisation donnés à titre purement indicatif et nullement limitatif en faisant référence aux dessins annexés sur lesquels : - les à représentent schématiquement les étapes d’un procédé de réalisation du dispositif microélectronique, objet de la présente invention, selon un mode de réalisation particulier ; - la représente schématiquement un dispositif microélectronique, objet de la présente invention, selon une variante de réalisation. Des parties identiques, similaires ou équivalentes des différentes figures décrites ci-après portent les mêmes références numériques de façon à faciliter le passage d’une figure à l’autre. Les différentes parties représentées sur les figures ne le sont pas nécessairement selon une échelle uniforme, pour rendre les figures plus lisibles. Les différentes possibilités (variantes et modes de réalisation) doivent être comprises comme n’étant pas exclusives les unes des autres et peuvent se combiner entre elles. E xposé détaillé de modes de réalisation particuliers Un procédé de réalisation d’un dispositif 100 de type « Reconfigurable FET » selon un mode de réalisation particulier est décrit ci-dessous en lien avec les figures 1 à 5. Une gravure d’une couche semi-conductrice, correspondant par exemple à la couche superficielle d’un substrat 102 de type SOI, est mise en œuvre de manière à former, sur le substrat 102 (sur la couche diélectrique enterrée 130 dans l’exemple décrit), une portion de matériau temporaire 160. En variante, le substrat 102 peut être de type bulk. Une couche 112 de diélectrique et plusieurs grilles de commande électrostatique 110 sont réalisées sur la portion temporaire 160 et espacées les unes des autres (voir ). Dans l’exemple décrit ici, le dispositif 100 comporte deux grilles : une grille de contrôle et une grille de polarité. Les grilles 110 réalisées sont distinctes et espacées les unes des autres. La couche 112 comporte par exemple un matériau diélectrique high-K (à forte permittivité diélectrique) tel que du HfO 2 . En variante, cette couche 112 peut comporter du SiO 2 ou de l’Al 2 O 3 ou tout autre matériau ou combinaison de matériaux adaptés. Les grilles de commande 110 sont par exemple réalisées par dépôt d’un ou plusieurs matériaux conducteurs sur la couche 112, par exemple un premier dépôt d’une fine couche de TiN (épaisseur par exemple égale à 3 nm) sur laquelle est empilée une couche de tungstène d’épaisseur par exemple égale à 200 nm. En variante, les grilles 110 peuvent comporter un ou plusieurs matériaux différents du TiN et du W, comme par exemple du polysilicium dopé ou tout autre métal (Mo, etc.). Des espaceurs diélectriques 114 sont réalisés contre les flancs des grilles 110. Un matériau adapté à la réalisation des espaceurs diélectriques 114 correspond par exemple à du SiN, du SiCO ou du SiBCN. L’épaisseur de la couche déposée pour réaliser les espaceurs diélectriques 114 est par exemple comprise entre 5 nm et 15 nm. Après la formation des espaceurs 114, un matériau diélectrique d’isolation 128, par exemple du SiO 2 , est ensuite déposé puis planarisé avec arrêt sur le masque dur présent sur les grilles 110 (non visible sur les figures). Le matériau diélectrique d’isolation 128 est déposé avec une forte épaisseur, puis une planarisation est mise en œuvre jusqu’à atteindre le masque dur. Le masque dur est ensuite retiré par exemple par gravure humide, par exemple à l’aide d’une solution de H 3 PO 4 diluée et utilisée à une température de 110°C. La structure obtenue à ce stade du procédé est représentée sur la . Des cavités 150 sont ensuite gravées dans le matériau diélectrique d’isolation 128 (voir ). Ces cavités 150 comprennent des parois latérales formées par les espaceurs diélectriques 114 et des portions restantes du matériau diélectrique d’isolation 128. Ces cavités 150 forment des emplacements pour la réalisation des régions de source et de drain du dispositif 100. Les parties de la portion temporaire 160 non recouvertes par les grilles 110, la couche de diélectrique de grille 112 et les espaceurs diélectriques 114 et se trouvant au fond des cavités sont gravées. La partie restante de la portion temporaire 160 recouverte par les grilles 110, la couche de diélectrique de grille 112 et les espaceurs diélectriques 114 est gravée, puis une couche de semi-conducteur 120 est déposée telle qu’une première zone 122 de la couche de semi-conducteur 120 forme une portion de matériau semi-conducteur disposée sur le substrat 102 et que les grilles 110 et la couche 112 de diélectrique de grille soient disposées sur cette première zone 122 de la couche de semi-conducteur 120. En outre, dans l’exemple visible sur la , une couche diélectrique 152 est déposée préalablement à la couche de semi-conducteur 120. Des deuxièmes zones 124 de la couche de semi-conducteur 120 recouvrent les parois des cavités 150. Ces deuxièmes zones 124 forment, avec la première zone 122, une couche 120 continue. De manière avantageuse, la couche de semi-conducteur 120 comporte au moins un matériau semi-conducteur 2D, par exemple un dichalcogénure de métaux de transition tel que du MoS 2 , ou du WSe 2 , ou du WS 2 , ou du MoTe 2 . Il est également possible que le matériau de la couche de semi-conducteur 120 corresponde à de l’IGZO, de l’In 2 O 3 , de l’IWO, de l’ITO, ou un oxyde de semi-conducteur amorphe, ou tout autre matériau semi-conducteur adapté. Des régions de source 116 et de drain 118 sont ensuite réalisées dans les cavités 150 en déposant, dans l’exemple décrit, un ou plusieurs matériaux métalliques dans les cavités 150. Avant ce ou ces dépôts métalliques, il est possible de déposer une couche de graphène dans les cavités 150, ce ou ces métaux étant ensuite déposés sur la couche de graphène. Ces régions de source 116 et de drain 118, sur la , se retrouvent couplées électriquement à la première zone 122 de la couche de semi-conducteur 120 par l’intermédiaire des deuxièmes zones 124 de la couche de semi-conducteur 120 qui s’étendent entre les régions de source 116 / drain 118 et les espaceurs diélectriques 114 ainsi que contre les autres parois des régions de source 116 / drain 118 localisées dans les cavités 150. Le matériau de ces régions déposé en dehors des cavités 150 est supprimé par la mise en œuvre d’une planarisation avec arrêt sur le matériau diélectrique d’isolation 128. De manière avantageuse, les régions de source 116 / drain 118 comportent au moins un matériau métallique tel que de l’or, du palladium, du TiN, du W, du Ni, etc. Selon un exemple de réalisation, chacune des régions de source 116 / drain 118 comporte une couche de TiN sur laquelle est formée une portion de tungstène. Différents métaux peuvent être utilisés pour former les régions 116, 118 afin de favoriser de faibles résistances de contact, comme par exemple : S, Bi, Sn, Pd, Ru, Cu, Ni, Ti, TiN, W, Au, etc. Ces matériaux peuvent aussi être modifiés ultérieurement (pour améliorer leur propriétés), par une étape de dopage par exemple. Dans l’exemple de réalisation précédemment décrit, la couche de semi-conducteur 120 est telle que l’espace précédemment occupé par la portion temporaire 160 est totalement rempli par le matériau de la couche de semi-conducteur 120. En variante, il est possible que la couche de semi-conducteur 120 ne remplisse pas complètement l’espace précédemment occupé par la portion temporaire 160. Dans ce cas, après le dépôt de la couche de semi-conducteur 120, le ou les espaces restants sont remplis par du matériau diélectrique de manière à former une portion diélectrique entourées par la première zone 122 de la couche de semi-conducteur 120. Pour former cette portion diélectrique, une ou plusieurs couches diélectriques, comprenant par exemple de l’Al 2 O 3 (ou du HfO 2 ) et/ou du SiO 2 (ou un diélectrique low-k, ou à faible permittivité diélectrique), sont déposées puis gravées de manière isotrope afin de ne conserver que la portion localisée dans l’espace restant. En variante, le dispositif 100 peut comporter un nombre différent de grille. Ainsi, sur l’exemple de la , le dispositif 100 comporte trois grilles : deux grilles de contrôle et une grille de polarité. Dans les différents exemples précédemment décrits, les deuxièmes zones 124 de la couche de semi-conducteur 120 recouvrent tous les flancs et les parois de fond des régions de source 116 et de drain 118. D’une manière générale, il est possible que les deuxièmes zones 124 de la couche de semi-conducteur 120 s’étendent entre les régions de source 116 et de drain 118 et les espaceurs diélectriques 114 et/ou contre des parois des régions de source et de drain différentes de celles disposées contre les espaceurs diélectriques 114. En outre, les parois des régions de source 116 et de drain 118 peuvent n’être recouvertes que partiellement par les deuxièmes zones 124 de la couche de semi-conducteur 120. Dans les exemples de réalisation précédemment décrits pour les premier et deuxième modes de réalisation, la couche 112 de diélectrique de grille et les grilles de commande électrostatique 110 sont réalisés sur la portion de matériau temporaire 160 avant le dépôt du matériau diélectrique d’isolation 128 et sa planarisation (approche dite « gate first »). En variante, selon une approche dite « gate last », il est possible de réaliser, à la place de la couche 112 de diélectrique de grille et des grilles de commande électrostatique 110 et avant le dépôt du matériau diélectrique d’isolation 128 et sa planarisation, plusieurs grilles temporaires disposées sur des portions diélectriques temporaires elles-mêmes disposées sur la portion de matériau temporaire 160. Les portions diélectriques temporaires comprennent par exemple du SiO 2 , et les grilles temporaires comportent par exemple du poly-silicium. Ces éléments temporaires sont réalisés en déposant les couches de matériaux souhaitées, en planarisant la couche de poly-silicium et en gravant ces couches selon la géométrie souhaitée pour ces grilles temporaires (géométrie similaire à celle des grilles définitives réalisées ultérieurement). Les espaceurs diélectriques 114 sont ensuite réalisés sont les flancs des grilles temporaires. Après le dépôt du matériau diélectrique d’isolation 128 et sa planarisation, les grilles temporaires et les portions diélectriques temporaires sont supprimées par gravure, puis la couche 112 de diélectrique de grille et les grilles de commande électrostatique 110 sont réalisées dans les emplacements formés par la gravure des grilles temporaires et des portions diélectriques temporaires. Le dispositif 100 est ensuite achevé de manière similaire au procédé précédemment décrit, par la mise en œuvre des étapes décrites en lien avec les figures 3 à 5. Dans les exemples de réalisation précédemment décrits, la couche 112 de diélectrique de grille est réalisée juste avant la réalisation des grilles de commande électrostatique 110, que des grilles temporaires aient été utilisées ou non. En variante, il est possible que les grilles de commande électrostatique 110 soient réalisées sans avoir réalisé au préalable la couche 112 de diélectrique de grille. Dans ce cas, la couche 112 de diélectrique de grille peut être déposée juste avant le dépôt de la couche de semi-conducteur 120, au moins contre les parois de l’emplacement obtenu en gravant la portion de matériau temporaire 160. Dans ce cas, la couche 112 vient recouvrir les différentes parois sur lesquelles le matériau de la couche de semi-conducteur 120 est destiné à être déposé, homogénéisant ainsi les surfaces, et donc les interfaces, contre lesquelles la couche de semi-conducteur 120 est ensuite déposée. Selon une autre variante, il est possible que la couche 112 soit déposée lors de deux étapes différentes : tout d’abord juste avant la réalisation des grilles 110 comme précédemment décrit en lien avec la , puis dans les espaces formés par la gravure des portions 160 et dans les cavités 150, juste avant le dépôt de la couche de semi-conducteur 120. Dans ce cas, les parties de la couche 112 localisées à l’aplomb de la grille 110 sont plus épaisses que les autres parties de la couche 112 car ces parties cumulent les épaisseurs de matériau déposées au cours des deux étapes de dépôt. Dispositif microélectronique FET (100) comprenant au moins : - un substrat (102) ; - une couche de semi-conducteur (120) comprenant au moins une première zone (122) formant un canal de conduction électrique du dispositif microélectronique FET (100) ; - plusieurs grilles de commande électrostatique (110) distinctes, espacées les unes des autres et disposées sur la première zone de la couche de semi-conducteur ; - une couche (112) de diélectrique de grille disposée entre chacune des grilles de commande électrostatique (110) et la première zone (122) de la couche de semi-conducteur (120) ; - des espaceurs diélectriques (114) disposés contre des flancs de chacune des grilles de commande électrostatique (110) ; - des régions de source (116) / drain (118) couplées électriquement à la première zone (122) de la couche de semi-conducteur (120) par des deuxièmes zones (124) de la couche de semi-conducteur (120), les deuxièmes zones (124) de la couche de semi-conducteur (120) s’étendant entre les régions de source (116) / drain (118) et les espaceurs diélectriques (114) ; et dans lequel les deuxièmes zones (124) de la couche de semi-conducteur (120) ne sont pas disposées directement contre la grille de commande électrostatique (110) et forment, avec la première zone (122), une couche continue. Dispositif microélectronique FET (100) selon la revendication 1, dans lequel la couche de semi-conducteur (120) comporte un matériau bidimensionnel ou tout autre matériau semi-conducteur déposé par MOCVD, CVD ou ALD. Dispositif microélectronique FET (100) selon l’une des revendications précédentes, dans lequel : - chacune des régions de source (116) / drain (118) est disposée dans une cavité (150) comprenant des parois latérales formées au moins par les espaceurs diélectriques (114) et par un matériau diélectrique d’isolation (128) ; - les deuxièmes zones (124) de la couche de semi-conducteur (120) recouvrent au moins une partie des parois des cavités (150) dans lesquelles sont disposées les régions de source (116) / drain (118). Dispositif microélectronique FET (100) selon l’une des revendications précédentes, comportant en outre au moins une portion diélectrique entourée par la première zone (122) de la couche de semi-conducteur (120). Procédé de réalisation d’un dispositif microélectronique FET (100), comprenant au moins : a) réalisation d’au moins une portion de matériau temporaire (160) sur un substrat (102), puis b) réalisation, au moins sur la portion de matériau temporaire (160), de plusieurs grilles de commande électrostatique (110) distinctes et espacées les unes des autres, et d’espaceurs diélectriques (114) disposés contre des flancs de chacune des grilles de commande électrostatique (110), puis c) gravure de la portion de matériau temporaire (160), puis d) réalisation d’une couche de semi-conducteur (120) comprenant au moins une première zone (122) configurée pour servir de canal de conduction électrique du dispositif microélectronique FET (100), disposée sous les grilles de commande électrostatique (110) et les espaceurs diélectriques (114) dans au moins un emplacement formé par la gravure de la portion de matériau temporaire (160), et telle que la couche de semi-conducteur (120) se prolonge, sans discontinuité avec la première zone (122), en formant des deuxièmes zones (124) couvrant au moins une partie des flancs des espaceurs diélectriques (114) et qui ne sont pas disposées directement contre les grilles de commande électrostatique (110), puis e) réalisation, sur le substrat (102), de régions de source (116) / drain (118) couplées électriquement à la première zone (122) de la couche de semi-conducteur (120) par les deuxièmes zones (124) de la couche de semi-conducteur (120), et telles que des deuxièmes zones (124) de la couche de semi-conducteur (120) s’étendent entre les régions de source (116) / drain (118) et les espaceurs diélectriques (114), et dans lequel le procédé comporte en outre la réalisation d’une couche de diélectrique de grille disposée entre chacune des grilles de commande électrostatique et la première zone de la couche de semi-conducteur. Procédé selon la revendication 5, comportant en outre, avant la mise en œuvre de l’étape c), un dépôt d’un matériau diélectrique d’isolation (128) autour des espaceurs diélectriques (114), puis une gravure de cavités (150) dans le matériau diélectrique d’isolation (128) telle que les cavités (150) comprennent au moins une paroi latérale formée par l’un des espaceurs diélectriques (114), et dans lequel : - l’étape d) est mise en œuvre telle que les deuxièmes zones (124) de la couche de semi-conducteur (120) recouvrent au moins une partie des parois latérales des cavités (150) ; - l’étape e) est mise en œuvre telle que chacune des régions de source (116) / drain (118) soit disposée dans une des cavités (150). Procédé selon l’une des revendications 5 et 6, comportant en outre une étape de dépôt de la couche (112) de diélectrique de grille mise en œuvre : - entre les étapes a) et b), sur la portion de matériau temporaire (160), les grilles de commande électrostatique (110) étant réalisées ensuite sur la couche (112) de diélectrique de grille, et/ou - entre les étapes c) et d), sous les grilles de commande électrostatique (110) et les espaceurs diélectriques (114), dans au moins un emplacement formé par la gravure de la portion de matériau temporaire (160), la couche de semi-conducteur (120) étant réalisée ensuite en recouvrant la couche (112) de diélectrique de grille. Procédé de réalisation d’un dispositif microélectronique FET (100), comprenant au moins : a) réalisation d’au moins une portion de matériau temporaire (160) sur un substrat (102), puis b) réalisation, au moins sur la portion de matériau temporaire (160), de plusieurs grilles temporaires distinctes et espacées les unes des autres et d’espaceurs diélectriques (114) disposés contre des flancs de chacune des grilles temporaires, puis c) un dépôt d’un matériau diélectrique d’isolation (128) autour des espaceurs diélectriques (114), puis d) gravure des grilles temporaires, et réalisation de plusieurs grilles de commande électrostatique (110) à la place des grilles temporaires, les grilles de commande électrostatique (110) étant distinctes et espacées les unes des autres, puis e) gravure de cavités (150) dans le matériau diélectrique d’isolation (128) telle que les cavités (150) comprennent au moins une paroi latérale formée par l’un des espaceurs diélectriques (114), puis f) gravure de la portion de matériau temporaire (160), puis g) réalisation d’une couche de semi-conducteur (120) comprenant au moins une première zone (122) configurée pour servir de canal de conduction électrique du dispositif microélectronique FET (100), disposée sous les grilles de commande électrostatique (110) et les espaceurs diélectriques (114) dans au moins un emplacement formé par la gravure de la portion de matériau temporaire (160), et telle que la couche de semi-conducteur (120) se prolonge, sans discontinuité avec la première zone (122), en formant des deuxièmes zones (124) couvrant au moins une partie des flancs des espaceurs diélectriques (114) et qui ne sont pas disposées directement contre les grilles temporaires, puis h) réalisation, sur le substrat (102), de régions de source (116) / drain (118) chacune disposée dans une des cavités (150) et couplées électriquement à la première zone (122) de la couche de semi-conducteur (120) par les deuxièmes zones (124) de la couche de semi-conducteur (120), et telles que des deuxièmes zones (124) de la couche de semi-conducteur (120) s’étendent entre les régions de source (116) / drain (118) et les espaceurs diélectriques (114), et dans lequel le procédé comporte en outre la réalisation d’une couche de diélectrique de grille disposée entre chacune des grilles de commande électrostatique et la première zone de la couche de semi-conducteur. Procédé selon la revendication 8, comportant en outre une étape de dépôt de la couche (112) de diélectrique de grille mise en œuvre : - lors de l'étape d), dans les emplacements formés par la gravure des grilles temporaires, les grilles de commande électrostatique (110) étant réalisées ensuite sur la couche (112) de diélectrique de grille, et/ou - entre les étapes c) et d), sous les grilles temporaires et les espaceurs diélectriques (114), dans au moins un emplacement formé par la gravure de la portion de matériau temporaire (160), la couche de semi-conducteur (120) étant réalisée ensuite en recouvrant la couche (112) de diélectrique de grille.